【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
少なくとも１種の活性材料、少なくとも１種の水溶性バインダー及び少なくとも１種の水溶性増粘剤を含む水溶液を電極支持体上に塗布して乾燥させることにより得られた、少なくとも部分的に薄膜で被覆された電極を製造するための方法。
【請求項２】
活性材料が、
ａ．金属酸化物；
ｂ．セラミック；
ｃ．炭素、天然黒鉛及び合成黒鉛；
ｄ．金属；
ｅ．半導体材料；及び
ｆ．これらのうち少なくとも２種の混合物
からなる群から選択される、請求項１記載の方法。
【請求項３】
ａ．金属酸化物が、ＬｉＭｎ２Ｏ４、ＬｉＣｏＯ２及びＬｉＮｉＯ２からなる群から選択され；
ｂ．炭素が、高表面積炭素、黒鉛、炭素繊維及びコークスからなる群から選択され；
ｃ．金属が、Ａｇ、Ｓｎ及びＣｕからなる群から選択され；そして、
ｄ．半導体材料がＳｉである
、請求項２記載の方法。
【請求項４】
化学的及び／又は電気化学的に活性のある材料が粉末の形態であり、その平均粒子径が１０ナノメートル〜５０マイクロメートルである、請求項１記載の方法。
【請求項５】
粉末が、２００ナノメートル〜２５マイクロメートルの粒状分散を有する、請求項４記載の方法。
【請求項６】
バインダー及び／又は増粘剤の少なくとも２０％が、室温にて水１００ｇ中２０ｇの割合で水溶性である、請求項１に記載の方法。
【請求項７】
バインダー及び／又は増粘剤の少なくとも５０％が溶解性である、請求項６記載の方法。
【請求項８】
バインダー及び／又は増粘剤の少なくとも９０％が溶解性である、請求項７記載の方法。
【請求項９】
水溶性増粘剤が、天然セルロース、修飾セルロース、天然多糖及び修飾多糖からなる群から選択される、請求項８記載の方法。
【請求項１０】
水溶性増粘剤が、２７，０００〜２５０，０００の分子量を有する、請求項９記載の方法。
【請求項１１】
増粘剤が、カルボキシメチルセルロース、ヒドロキシメチルセルロース及びメチルエチルヒドロキシセルロースからなる群から選択される、請求項９記載の方法。
【請求項１２】
増粘剤が、セロゲン（登録商標）タイプのカルボキシメチルセルロースからなる群から選択される、請求項１記載の方法。
【請求項１３】
増粘剤が、日本の第一工業製薬により販売されたＥＰ、７Ａ、ＷＳＣ、ＢＳ−Ｈ及び３Ｈカルボキシメチルセルロースからなる群から選択される、請求項１２記載の方法。
【請求項１４】
バインダーが天然ゴム又は合成ゴムである、請求項１記載の方法。
【請求項１５】
バインダーが、非フッ素化タイプ又は低フッ素化タイプである、請求項１記載の方法。
【請求項１６】
ゴムが、ＳＢＲ、ＮＢＲ、ＨＮＢＲ、ＣＨＲ及びＡＣＭからなる群から選択される、請求項１４記載の方法。
【請求項１７】
ゴムが、室温にてペーストの形態であることを特徴とするＳＢＲである、請求項１５記載の方法。
【請求項１８】
選択されたスチレンブタジエンゴム（ＳＢＲ）が、日本ゼオンにより販売された電池用バインダー（ＢＭ−４００Ｂ）などである、請求項１７記載の方法。
【請求項１９】
増粘剤がＥＰ及び／又は３Ｈである、請求項１３記載の方法。
【請求項２０】
電極がアノードであり、塗布するために使用される水溶液が、重量基準で：
ａ．少なくとも６４％の黒鉛；及び
ｂ．少なくとも３％の水溶性バインダー、
ｃ．０．１〜２％の増粘剤；及び
ｄ．多くとも２７％の水
を含有する、請求項１記載の方法。
【請求項２１】
電極がカソードであり、塗布するために使用される水溶液が、重量基準で：
ａ．少なくとも６４％のＬｉＦｅＰＯ４；及び
ｂ．少なくとも３％の水溶性バインダー、
ｃ．０．１〜２％の増粘剤；及び
ｄ．多くとも２７％の水
を含有する、請求項１記載の方法。
【請求項２２】
塗布用溶液中に存在する水の少なくとも９５％を、塗布後に蒸発させる、請求項１記載の方法。
【請求項２３】
電極の表面に存在する極微量のＨ２Ｏを、水溶液により電極の表面を被覆した後に、ＥＸＴ法、ＤＢＨ法及び／又はＤＢ法、又は赤外線による熱処理により除去する、請求項２２記載の方法。
【請求項２４】
電極の表面に存在する極微量のＨ２Ｏを、水溶液により電極の表面を被覆した後に、８０〜１３０℃の温度で、１〜１２時間、ＥＸＴ法、ＤＢＨ法及び／又はＤＢ法、又は赤外線による熱処理により除去する、請求項２２記載の方法。
【請求項２５】
電極が塩処理されていないタイプである、請求項１０記載の方法。
【請求項２６】
周囲の空気中で、ドクターブレード抽出法及び／又は静電的方法を用いて実施する、請求項１記載の方法。
【請求項２７】
電極が負極であり、使用される電気化学的活性材料が、黒鉛の粉末、Ｓｎの合金、Ｓｉの合金、Ｌｉ４Ｔｉ５Ｏ１２タイプ、ＷＯ２タイプ、及びこれらの成分のうち少なくとも２種の混合物からなる群から選択される、請求項１記載の方法。
【請求項２８】
黒鉛粉末が、プリズム状の形をした黒鉛粒子で被覆された楕円形の粒子からなる、請求項２６記載の方法。
【請求項２９】
プリズム状黒鉛による楕円形黒鉛の被覆が、機械溶融及び／又はハイブリダイゼーションにより得られる、請求項２０記載の方法。
【請求項３０】
電極が正極であり、電気化学的活性材料が、ＬｉＣｏＯ２の粉末、ＬｉＮｉＯ２、Ｌｉ２Ｍｎ２Ｏ４、ＬｉＮｉ０．５Ｍｎ０．５Ｏ２、黒鉛及び炭素により被覆されたＬｉＦｅＰＯ４及びこれらのうち少なくとも２種の混合物からなる群から選択される、請求項１記載の方法。
【請求項３１】
電極を、黒鉛及び／又は炭素により被覆されたＬｉＦｅＰＯ４の粒子から調製する、請求項３０記載の方法。
【請求項３２】
被覆中に存在する炭素の比表面積が、ＢＥＴにより測定して≧５０ｍ２／ｇである、請求項３１記載の方法。
【請求項３３】
炭素及び／又は黒鉛によるＬｉＦｅＰＯ４の被覆が、機械溶融又はハイブリダイゼーションにより実施される、請求項３１記載の方法。
【請求項３４】
１種の活性材料を含有する薄膜により少なくとも部分的に被覆された支持体からなる電極であって、請求項１記載の方法を実行することにより得られた前記電極。
【請求項３５】
カソードであり、電極支持体が、少なくとも部分的にステンレス、アルミニウム、銅、炭素、金属−プラスチック又はこれらの材料のうち少なくとも２種の混合物からなる、請求項３４記載の電極。
【請求項３６】
アノードであり、電極支持体が、少なくとも部分的に銅、金属−プラスチック、又はこれらのうち少なくとも２種の混合物からなる、請求項３４記載の電極。
【請求項３７】
次の性質：
ａ．５０％より高い水分含量の存在下、２０℃より高い温度で、１年より長い貯蔵安定性；
ｂ．電極が黒鉛を基材とする場合、１０〜１００μｍの厚さを有する； 
ｃ．電極が鉄及び／又はフォスフェートを基材とする場合、２０〜２００μｍの膜厚；
ｄ．同じ活性材料によるが、有機溶媒溶液を用いることにより得られた、対応する電極に匹敵する電気化学的性能；及び
ｅ．ゴムの粒子が電極支持体に直接付着していることを特徴とする電極薄膜
のうち少なくとも１つを有する、請求項３４記載の電極。
【請求項３８】
電極が黒鉛を基材とする場合、膜厚が２０〜４５μｍである、請求項３７記載の電極。
【請求項３９】
電極が黒鉛を基材とする場合、膜厚が約４５μｍである、請求項３７記載の電極。
【請求項４０】
電極が鉄及び／又はフォスフェートを基材とする場合、膜厚が２０〜１１０μｍである、請求項３６〜３８のいずれか１項に記載の電極。
【請求項４１】
電極が鉄及び／又はフォスフェートを基材とする場合、膜厚が約９０μｍである、請求項３６〜３８のいずれか１項に記載の電極。
【請求項４２】
一以上の電極を被覆している薄膜の多孔度が、厚さ測定の方法にしたがって測定して１０〜９０％である、請求項３７記載の電極。
【請求項４３】
多孔度が３０〜４０％である、請求項４２記載の電極。
【請求項４４】
少なくとも１つのアノード、少なくとも１つのカソード及び少なくとも１つのセパレータを含むその構成要素から電気化学系を調製するための方法であって、少なくとも１つのアノード及び／又は少なくとも１つのカソードが、請求項１記載の方法により得られた、前記方法。
【請求項４５】
セパレータが多孔性である電池を調製するための、請求項４４記載の方法。
【請求項４６】
セパレータが、ＰＰ若しくはＰＥタイプ、又は（ＰＰ，ＰＥ）混合タイプである、請求項４５記載の電気化学電池を調製するための方法。
【請求項４７】
セパレータが、押出しにより得られた、請求項４４記載の方法。
【請求項４８】
セパレータがゲルタイプである、請求項４４記載の方法。
【請求項４９】
セパレータが次のタイプ：
ポリエステル；
化学式（ＣＨ２−ＣＦ２）ｎ（式中、ｎは１０００〜４０００である）のポリ（ビニリデンフルオライド）；
式［（ＣＨ２−ＣＦ２）ｘ（ＣＦ２−ＣＦ（ＣＦ３））１−ｘ］ｎ（式中、ｎは１０００〜４０００であり、ｘは０．１２〜０．５である）のポリ（ビニリデン フルオロ−コ−ヘキサフルオロプロペン）コポリマー；
化学式（ＣＦ２−ＣＦ２）ｎ（式中、ｎは５〜２０，０００である）のポリ（テトラフルオロエチレン）；
ポリ（エチレン−コ−プロピレン−コ−５−メチレン−２−ノルボルネン）又はＥＰＤＭとも呼ばれるエチレンプロピレン−ジエンコポリマー；及び
式［（ＣＨ２−Ｃ（ＣＨ３）／（ＣＯ２ＣＨ３）］ｎ（式中、ｎは１００〜１０，０００である）ＰＭＭＡとも呼ばれるポリ（メチルメタクリレート）；及び
これらのうち少なくとも２種の混合物
のポリマー材料から得られた、請求項４６記載の方法。
【請求項５０】
化学式（ＣＨ２−ＣＦ２）ｎ中、ｎは１５０に近い、請求項４９記載の方法。
【請求項５１】
ポリ（ビニリデンフルオライド）が、１０，０００〜１，０００，０００の平均分子量を有する、請求項４９又は５０に記載の方法。
【請求項５２】
ポリ（ビニリデンフルオライド）が、１００，０００〜２５０，０００の平均分子量を有する、請求項４９又は５０に記載の方法。
【請求項５３】
式［（ＣＨ２−ＣＦ２）ｘ（ＣＦ２−ＣＦ（ＣＦ３））１−ｘ］ｎ中、ｎは２０００〜３０００である、請求項４９〜５２のいずれか１項に記載の方法。
【請求項５４】
式［（ＣＨ２−ＣＦ２）ｘ（ＣＦ２−ＣＦ（ＣＦ３））１−ｘ］ｎ中、ｎは１５０に近い、請求項４９〜５２のいずれか１項に記載の方法。
【請求項５５】
ポリ（ビニリデン フルオロ−コ−ヘキサフルオロプロペン）コポリマーが、１０，０００〜１，０００，０００の平均分子量を有する、請求項４９〜５４のいずれか１項に記載の方法。
【請求項５６】
ポリ（ビニリデン フルオロ−コ−ヘキサフルオロプロペン）コポリマーが、１００，０００〜２５０，０００の平均分子量を有する、請求項４９〜５４のいずれか１項に記載の方法。
【請求項５７】
化学式（ＣＦ２−ＣＦ２）ｎ中、ｎは５０〜１０，０００である、請求項４９〜５６のいずれか１項に記載の方法。
【請求項５８】
ポリ（テトラフルオロエチレン）が、５００〜５，０００，０００の平均分子量を有する、請求項４９〜５７のいずれか１項に記載の方法。
【請求項５９】
ポリ（テトラフルオロエチレン）が、５０００〜１，０００，０００の平均分子量を有する、請求項４９〜５７のいずれか１項に記載の方法。
【請求項６０】
ポリ（テトラフルオロエチレン）が、約２００，０００の平均分子量を有する、請求項４９〜５７のいずれか１項に記載の方法。
【請求項６１】
ポリ（エチレン−コ−プロピレン−コ−５−メチレン−２−ノルボルネン）又はエチレンプロピレン−ジエンコポリマーが、１０，０００〜２５０，０００の平均分子量を有する、請求項４９〜６０のいずれか１項に記載の方法。
【請求項６２】
ポリ（エチレン−コ−プロピレン−コ−５−メチレン−２−ノルボルネン）又はエチレンプロピレン−ジエンコポリマーが、２０，０００〜１００，０００の平均分子量を有する、請求項４９〜６０のいずれか１項に記載の方法。
【請求項６３】
式［（ＣＨ２−Ｃ（ＣＨ３）／（ＣＯ２ＣＨ３）］ｎ中、ｎは５００〜５０００である、請求項４９〜６２のいずれか１項に記載の方法。
【請求項６４】
ポリ（メチルメタクリレート）が、１０，０００〜１，０００，０００の平均分子量を有する、請求項４９〜６３のいずれか１項に記載の方法。
【請求項６５】
ポリ（メチルメタクリレート）が、５０，０００〜５００，０００の平均分子量を有する、請求項４９〜６３のいずれか１項に記載の方法。
【請求項６６】
セパレータがポリエーテルＰＥＯ−ＰＰＯコポリマータイプである、請求項４９〜６５のいずれか１項に記載の方法。
【請求項６７】
セパレータが３分枝ポリエーテルタイプ又は４分枝ポリマータイプである、請求項４９〜６５のいずれか１項に記載の方法。
【請求項６８】
セパレータが、ディー・ケー・エスジャパンにより製造され、エレクセル（登録商標）ＥＲＭ１の商標で販売された４分枝ポリマータイプである、請求項６７記載の方法。
【請求項６９】
請求項４４記載の方法工程を含む方法により得ることができる、電気化学系。
【請求項７０】
請求項１記載の方法を実行することにより得られた少なくとも１つの電極、ゲルのセパレータ、固体又は液体の電解質タイプを含む、電気化学系。
【請求項７１】
電解質ゲルを含む、請求項６９記載の電気化学系。
【請求項７２】
電解質が少なくとも１種の塩及び少なくとも１種の溶媒を含む、すべて液体電池タイプである、請求項７１記載の電気化学系。
【請求項７３】
電解質中の塩モル濃度が１以下であり、溶媒モル濃度が１以上である、請求項７２記載の電気化学系。
【請求項７４】
塩が、ＬｉＰＦ６、ＬｉＢＦ４、ＬｉＢＯＢ、ＬｉＴＦＳＩ、若しくはＬｉＦＳＩタイプのイミドファミリーの塩、又はＬｉＢＯＢ及びＬｉＦＳＩの混合物などのこれらのうち少なくとも２種の混合物である、請求項７２記載の電気化学系。
【請求項７５】
保持された溶媒が高い沸点を有する、請求項７２記載の電気化学系。
【請求項７６】
溶媒が１００℃より高い沸点を有する、請求項７５記載の電気化学系。
【請求項７７】
溶媒がγＢＬタイプ、ＴＥＳＡタイプ、若しくは修飾ＴＥＳＡタイプ、又はこれらの混合物である、請求項７６記載の電気化学系。
【請求項７８】
ＥＣ及びＰＣ溶媒が、炭素を基材とするアノードの場合に、不動態化膜の形成のために使用され、ＰＣ溶媒が低温用途のために使用される、請求項７２記載の電気化学系。
【請求項７９】
すべてのゲル電池について電解質が、ａ）ポリマー＋ｂ）液体電解質で作られた前駆体から得られた、請求項７８記載の電気化学系。
【請求項８０】
ａ）含量が１〜９９％であり；そしてｂ）含量が１〜９９％であり、ａ及びｂの含量が次の関係（ａ）＋（ｂ）＝１００％である（％は重量で与えられる）、請求項７９記載の電気化学系。
【請求項８１】
ａ）含量が５〜２５％であり；そしてｂ）含量が７５〜９５％であり、ａ及びｂの含量が次の関係（ａ）＋（ｂ）＝１００％である（％は重量で与えられる）、請求項７９記載の電気化学系。
【請求項８２】
温度開始剤が、ａ）＋ｂ）の全体重量に比例した量で添加される、請求項８０又は８１に記載の電気化学系。
【請求項８３】
温度開始剤が、１００〜５０００ｐｐｍの量で添加される、請求項８０又は８１に記載の電気化学系。
【請求項８４】
温度開始剤が、５００〜１０００ｐｐｍの量で添加される、請求項８０又は８１に記載の電気化学系。
【請求項８５】
前駆体の成分が、約５％の４分枝ポリエーテル、及び約９５％の成分（１．５ＬｉＴＦＳＩ＋ＥＣ＋ＰＣ＋ＴＥＳＡ＋γＢＬ（１：１：１：２））の電解質である、請求項８２〜８４のいずれか１項に記載の系。
【請求項８６】
４分枝ポリエーテルが、ＥＬＥＣＥＬタイプである、請求項８５記載の系。
【請求項８７】
リチウム塩の濃度が、ゲルについて１Ｍ（１モル濃度）より高いか又は等しい、請求項８５又は８６に記載の系。
【請求項８８】
リチウム塩の濃度が、液体電解質中において１Ｍ（１モル濃度）より低いか又は等しい、請求項８５又は８６に記載の系。
【請求項８９】
電極支持体の一部分又は全体を被覆する薄膜を調製するための水溶液中のバインダーとしての、水溶性ポリマー、好ましくはスチレンブタジエンゴムタイプのポリマー、更により好ましくは日本ゼオンのバインダーバッテリーグレード（ＢＭ−４００Ｂ）として販売されるＳＢＲの使用。
【請求項９０】
電極支持体の一部分又は全体を被覆する薄膜を調製するための水溶液中のバインダーとしての、水溶性ポリマーの使用。
【請求項９１】
電極支持体の一部分又は全体を被覆する薄膜を調製するための水溶液中のバインダーとしての、スチレンブタジエンゴムタイプの水溶性ポリマーの使用。
【請求項９２】
電極支持体の一部分又は全体を被覆する薄膜を調製するための水溶液中のバインダーとしての、日本ゼオンのバインダーバッテリーグレード（ＢＭ−４００Ｂ）として販売されるＳＢＲ水溶性ポリマーの使用。
【請求項９３】
ＨＦの形成が無い、請求項９０〜９２のいずれか１項に記載の使用。
【請求項９４】
ＨＦの形成を、イミド塩を用いることにより防止する、請求項９３記載の使用。
【請求項９５】
電極を電池に配置し、電池を閉鎖し密封した後、熱放射を用いることにより、電極を被覆するポリマー溶液を架橋させて薄膜の調製を実施する、請求項９０〜９２のいずれか１項に記載の使用。
【請求項９６】
ポリマー溶液の架橋を好ましくは赤外線により実施する、請求項９５記載の使用。
【請求項９７】
重合温度が４０〜８０℃である、請求項９５記載の使用。
【請求項９８】
ポリマーの架橋が５分〜２時間継続する、請求項９０〜９２のいずれか１項に記載の使用。
【請求項９９】
重合を８０℃で約１０分間実施する、請求項９８記載の使用。
【請求項１００】
電池が可撓性であり、多層金属プラスチックタイプである、請求項９０〜９２のいずれか１項に記載の使用。
【請求項１０１】
方法の間に除去されるＨＦに対して保護層を必要としないという事実により、重量と製造のコストを低減するための、請求項１００記載の使用。
【請求項１０２】
スーパーコンデンサーを製造するための請求項９０〜９２のいずれか１項に記載の使用。
【請求項１０３】
ハイブリッドタイプのスーパーコンデンサーを製造するための請求項９０〜９２のいずれか１項に記載の使用。
【請求項１０４】
カソード支持体がアルミニウムタイプである、請求項９０〜９２のいずれか１項に記載の使用。
【請求項１０５】
カソード支持体がＥＸＭＥＴ（登録商標）エクスパンデッド金属タイプである、請求項９０〜９２のいずれか１項に記載の使用。
【請求項１０６】
平均電圧が１．６ボルトより低いか又は等しい場合に、アノード支持体は完全な銅タイプ又は導電性金属プラスチックであり、平均電圧が１．６ボルトより高い場合に、カソード支持体は完全なアルミニウム又は導電性金属プラスチックである、請求項９０〜９２のいずれか１項に記載の使用。
【請求項１０７】
アノード支持体はＥＸＭＥＴ（登録商標）である、請求項１０６記載の使用。
【請求項１０８】
カソード支持体はＥＸＭＥＴ（登録商標）である、請求項１０６又は１０７に記載の使用。
【請求項１０９】
ポリマータイプのフィルムにより少なくとも部分的に被覆された、電気化学セパレータを製造するための方法。
【請求項１１０】
水溶性であるＳＢＲタイプのポリマータイプのフィルムにより少なくとも部分的に被覆された、電気化学セパレータを製造するための方法。
【請求項１１１】
使用される水性ポリマー溶液が、活性材料も炭素も含有しないか又はその非常に少量を含有する以外は、請求項１記載の電極を製造するための方法にしたがった、電気化学セパレータを製造するための方法。
【請求項１１２】
少なくとも３つの構成要素、すなわち、少なくとも１つのアノード、少なくとも１つのカソード及び少なくとも１つのセパレータを含む電気化学系であって、該系の構成要素のうち少なくとも２つが、請求項１記載の方法を実施することにより製造された前記系。
【請求項１１３】
少なくとも３つの構成要素、すなわち、少なくとも１つのアノード、少なくとも１つのカソード及び少なくとも１つのセパレータを含む電気化学系であって、該系の構成要素のうち少なくとも３つが、請求項１記載の方法を実施することにより製造された前記系。
【請求項１１４】
少なくとも３つの構成要素、すなわち、少なくとも１つのアノード、少なくとも１つのカソード及び少なくとも１つのセパレータを含む電気化学系であって、該系の構成要素のうち少なくとも２つが、請求項１０９記載の方法を実施することにより製造された前記系。
【請求項１１５】
少なくとも３つの構成要素、すなわち、少なくとも１つのアノード、少なくとも１つのカソード及び少なくとも１つのセパレータを含む電気化学系であって、該系の構成要素のうち少なくとも３つが、請求項１０９記載の方法を実施することにより製造された前記系。
【請求項１１６】
少なくとも３つの構成要素、すなわち、少なくとも１つのアノード、少なくとも１つのカソード及び少なくとも１つのセパレータを含む電気化学系であって、該系の構成要素のうち少なくとも２つが、請求項１１１記載の方法を実施することにより製造された前記系。
【請求項１１７】
少なくとも３つの構成要素、すなわち、少なくとも１つのアノード、少なくとも１つのカソード及び少なくとも１つのセパレータを含む電気化学系であって、該系の構成要素のうち少なくとも３つが、請求項１１１記載の方法を実施することにより製造された前記系。
【請求項１１８】
構成要素が有機溶媒を使用することなく製造された、請求項１１２記載の電気化学系。